【手続補正書】
【提出日】令和1年5月7日(2019.5.7)
【手続補正１】
【補正対象書類名】明細書
【補正対象項目名】０１９７
【補正方法】変更
【補正の内容】
【０１９７】
１’，１’’’−（オキシビス（エタン−２，１−ジイル））ビス（１−メチル−［４，４’−ビピリジン］−１，１’−ジイウム）クロライド（１３）
１Ｈ  ＮＭＲ（ＤＭＳＯ，３００ＭＨｚ）δ：９．０９（４Ｈ，ｍ）；８．９９（４Ｈ，ｍ）；８．５０（８Ｈ，ｍ）；４．８８（４Ｈ，ｍ）；４．４５（６Ｈ，ｓ）；４．０６（４Ｈ，ｍ）。
本願は特許請求の範囲に記載の発明に係るものであるが、本願の開示は以下も包含する：
１．
電気エネルギーの貯蔵のためのレドックスフロー電池において、前記レドックスフロー電池は、カソード液及びアノード液のための二つの電極室を備えた反応セルを含み、前記電極室は、それぞれ少なくとも一つの液体貯蔵器と連通しており、イオン伝導性隔膜によって隔離されておりかつ電極が装備されており、この際、電極室はそれぞれ電解質溶液が満たされており、これらの電解質溶液は、酸化還元活性成分を、溶解もしくは分散した状態で電解質溶媒中に含み、並びに場合によりそれに溶解された伝導塩及び場合により更に別の添加剤を含むレドックスフロー電池であって、前記アノード液が、一つ乃至六つの式Ｉの残基を分子中に含むかまたは一つ乃至六つの式ＩＩの残基を分子中に含む酸化還元活性成分であることかつ前記カソード液が、一つ乃至六つの式ＩＩＩの残基を分子中に含むかまたは鉄塩を含む酸化還元活性成分であること、あるいはアノード液及びカソード液が、一つ乃至六つの式Ｉまたは式ＩＩの残基を一つ乃至六つの式ＩＩＩの残基と組み合わせて分子中に含む酸化還元活性成分であることを特徴とする、前記レドックスフロー電池。
【化１４】
2018529211.tif 000001
式Ｉ及びＩＩの構造中の窒素原子から分岐するライン及び式ＩＩＩの構造中の４位から分岐するラインは、式Ｉ、ＩＩ及びＩＩＩの構造を分子残部と連結する共有結合を表し、 Ｒ１は、共有Ｃ−Ｃ結合であるかまたは二価の橋掛け基であり、
Ｒ２及びＲ３は、互いに独立して、アルキル、アルコキシ、ハロアルキル、シクロアルキル、アリール、アラルキル、ヘテロサイクリル、ハロゲン、ヒドロキシ、アミノ、ニトロまたはシアノを意味し、
Ｘは、ｑ価の無機または有機アニオンまたはこのようなアニオンの混合を意味し、
ｂ及びｃは、互い独立して、０〜４の整数であり、
ｑは、１〜３の整数であり、
ａは、２／ｑの値を持つ数であり、そして
Ｒ４、Ｒ５、Ｒ６及びＲ７は、互いに独立して、アルキル、シクロアルキル、アリールまたはアラルキルを意味する。
２．
アノード液が、一つ乃至四つの式Ｉの残基または一つ乃至四つの式ＩＩの残基を分子中に含む酸化還元活性成分であることかつカソード液が、一つ乃至四つの式ＩＩＩの残基を分子中に含むかまたは鉄塩を含む酸化還元活性成分であること、あるいはアノード液及びカソード液が、一つ乃至四つの式Ｉまたは式ＩＩの残基を一つ乃至四つの式ＩＩＩの残基と組み合わせて分子中に含む酸化還元活性成分であることを特徴とする、上記１に記載のレドックスフロー電池。
３．
前記アノード液中に、一つ乃至四つの式Ｉａまたは式ＩＩａの残基を分子中に含む酸化還元活性成分を使用することを特徴とする、上記２に記載のレドックスフロー電池。
【化１５】
2018529211.tif 000002
式Ｉａ及びＩＩａの構造中の窒素原子から分岐したラインは、式Ｉａ及びＩＩａの構造を分子残部と連結する共有結合を表し、そして
Ｒ２、Ｒ３、Ｘ、ａ、ｂ、ｃ及びｑは、上記１で定義した意味を有する。
４．
前記アノード液中に、式Ｉｂ、ＩＩｂ、ＩＶ、Ｖ、ＶＩＩ、ＶＩＩａ、ＶＩＩｂ、ＶＩＩＩ、ＶＩＩＩａ、ＶＩＩＩｂ、ＩＸ、ＩＸａ、ＩＸｂ、Ｘ、Ｘａ、Ｘｂ、ＸＩ、ＸＩａ、ＸＩｂ、ＸＩＩ、ＸＩＩａ及び／またはＸＩＩｂの化合物が酸化還元活性成分として使用されることを特徴とする、上記１に記載のレドックスフロー電池。
【化１６】
2018529211.tif 000003
2018529211.tif 000004
2018529211.tif 000005
2018529211.tif 000006
式中、
Ｒ１、Ｒ２、Ｒ３、Ｒ４、Ｒ５、Ｒ６、Ｒ７及びＸは、上記１で定義した意味を有し、
Ｒ８及びＲ１０は、互いに独立して、水素、または場合によりカルボン酸エステル基、カルボン酸アミド基、カルボン酸基、スルホン酸基もしくはアミノ基で置換されたアルキル、場合によりカルボン酸エステル基、カルボン酸アミド基、カルボン酸基、スルホン酸基もしくはアミノ基で置換されたシクロアルキル、場合によりカルボン酸エステル基、カルボン酸アミド基、カルボン酸基、スルホン酸基もしくはアミノ基で置換されたアリール、または場合によりカルボン酸エステル基、カルボン酸アミド基、カルボン酸基、スルホン酸基もしくはアミノ基で置換されたアラルキルを意味し、特にＣ１〜Ｃ６アルキル、カルボン酸エステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキル、就中好ましくは水素、プロピオネート、イソブチオネート、エチルまたはメチルを意味し、
Ｒ９は、二価乃至六価の、特に二価乃至四価の有機橋掛け基であり、
Ｒ１２は、共有結合であるかまたは二価乃至六価の、特に二価乃至四価の有機橋掛け基であり、
Ｒ１４は、共有結合であるかまたは二価の有機橋掛け基であり、
Ｒ１５は、二価乃至六価の、特に二価乃至四価の有機橋掛け基であり、
Ｒ１８は、炭素原子を介してビピリジル残基の窒素原子と共有結合した、ｏ倍に正に荷電した二価乃至六価の、特に二価乃至四価の有機残基、特に二価乃至四価の第四級アンモニウム残基、二価乃至四価の第四級ホスホニウム残基、二価乃至三価の第三級スルホニウム残基、またはｏ倍に正に荷電した二価乃至六価の、特に二価乃至四価のへテロ環状残基であり、
Ｒ１９は、炭素原子を介してビピリジル残基の窒素原子と共有結合したｏ倍に正に荷電した、好ましくは単正荷電した二価の有機残基であり、特に第四級アンモニウム残基、第四級ホスホニウム残基、第三級スルホニウム残基、またはｏ倍に正に荷電した、好ましくは単正荷電した二価のヘテロ環状基であり、
Ｒ２０及びＲ２１は、互いに独立して、水素、または場合によりカルボン酸エステル基、カルボン酸アミド基、カルボン酸基、スルホン酸基もしくはアミノ基で置換されたアルキル、場合によりカルボン酸エステル基、カルボン酸アミド基、カルボン酸基、スルホン酸基もしくはアミノ基で置換されたシクロアルキル、場合によりカルボン酸エステル基、カルボン酸アミド基、カルボン酸基、スルホン酸基もしくはアミノ基で置換されたアリール、または場合によりカルボン酸エステル基、カルボン酸アミド基、カルボン酸基、スルホン酸基もしくはアミノ基で置換されたアラルキルを意味するか、あるいは二つの残基Ｒ２０及びＲ２１は、一緒になって、Ｃ１〜Ｃ３アルキレン基を形成し、特にＣ１〜Ｃ６アルキル、カルボン酸エステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキルであるか、または一緒になってエチレンを意味し、そして就中好ましくは水素、プロピオネート、イソブチオネート、エチルもしくはメチル、または一緒になってエチレンを意味し、
Ｒ２２は、二価の有機橋掛け基であり、
Ｒ２３は、炭素原子を介してビピリジル残基の窒素原子と共有結合している、ｕ倍に負に荷電した二価乃至六価の、特に二価乃至四価の有機残基であり、特に一つもしくは二つのカルボキシル基もしくはスルホン酸基で置換されたアルキレン残基、一つもしくは二つのカルボキシル基もしくはスルホン酸基で置換されたフェニレン残基、または一つもしくは二つのカルボキシル基もしくはスルホン酸基で置換された二価のヘテロ環状残基であり、
Ｒ２４は、炭素原子を介してビピリジル残基の窒素原子と共有結合しているｕ倍に負に荷電した、好ましくは単負荷電した二価の有機残基であり、特にカルボキシル基もしくはスルホン酸基で置換されたアルキレン残基、カルボキシル基もしくはスルホン酸基で置換されたフェニレン残基、またはカルボキシル基もしくはスルホン酸基で置換された二価のヘテロ環状残基であり、
ａ、ｂ、ｃ及びｑは、上記１で定義した意味を有し、
ｄは、１〜５の整数、好ましくは１〜３の整数であり、
ｅは、（２＋２ｄ＋２ｔ）／ｑの値の数であり、
ｇは、１〜５の整数、好ましくは１〜３の整数であり、
ｈは、１〜５の整数、好ましくは１〜３の整数であり、
この際、ｇとｈの合計は、２〜６の整数、好ましくは２〜４の整数であり、
ｉは、２ｈ／ｑの値の数であり、
ｊは、１〜５の整数、好ましくは１〜３の整数であり、
ｋは、（２＋２ｊ）／ｑの値の数であり、
ｏは、１〜４の整数であり、
ｐは、（ｏ＋２ｈ）／ｑの値の数であり、
ｒは、（３＋３ｊ）／ｑの値の数であり、
ｔは、０であるか、またはＲ９が二価の有機橋掛け基である場合には０もしくは１を意味し、
ｕは、１〜４の整数であり、
ｚは、２／ｑの値の数であり、
ｚ１は、（ｏ＋２）／ｑの値の数であり、
Ｙは、２ｈ−ｕまたは２（２−ｕ）−ｕが０よりも大きい場合には、ｖ価もしくはｘ価の無機もしくは有機アニオン、またはこのようなアニオンの混合を意味するか、あるいは２ｈ−ｕまたは２（２−ｕ）−ｕが０よりも小さい場合には、ｖ価もしくはｘ価の無機もしくは有機カチオンまたはこのようなカチオンの混合を意味し、
ｖは、−１〜−３の整数または＋１〜＋３の整数であり、
ｘは、−１〜−３の整数または＋１〜＋３の整数であり、
ｗは、０であるかまたは（−ｕ＋２ｈ）／ｖの値の正の数であり、
ｙは、０であるかまたは（２−ｕ）（ｊ＋１）／ｘの値の正の数であり、
Ｙ１は、２−２ｕが０よりも小さい場合には、ｘ１価の無機もしくは有機カチオンまたはこのようなカチオンの混合を意味し、
ｘ１は、−１〜−３の整数または＋１〜＋３の整数であり、そして
ｙ１は、０であるかまたは（２−２ｕ）／ｘ１の値の正の数である。
５．
アノード液中に、式ＩＶａ、Ｖａ、ＶＩＩｃ、ＶＩＩＩｃ、ＩＸｃ及び／またはＸｃの化合物が酸化還元活性成分として使用されることを特徴とする、上記４に記載のレドックスフロー電池。
【化１７】
2018529211.tif 000007
式中、
Ｒ２、Ｒ３、Ｒ４、Ｒ５、Ｒ６、Ｒ７及びＸは、上記１で定義した意味を有し、
Ｒ８、Ｒ９、Ｒ１０、Ｒ１２、Ｒ１４及びＲ１５は、上記４で定義した意味を有し、
ｂ、ｃ及びｑは、上記１で定義した意味を有し、
そして
ｄ、ｅ、ｇ、ｈ、ｉ、ｊ及びｋは、上記４で定義した意味を有する。
６．
カソード液中に、式ＩＩＩａ、ＩＩＩｂ、ＩＩＩｃ、ＶＩ、ＶＩａ及び／もしくはＶＩｂの化合物または上記４に定義した式ＶＩＩ、ＶＩＩａ、ＶＩＩｂ、ＶＩＩＩ、ＶＩＩＩａ、ＶＩＩＩｂ、ＩＸ、ＩＸａ、ＩＸｂ、Ｘ、Ｘａ及び／もしくはＸｂの化合物が酸化還元活性成分として使用されることを特徴とする、上記１に記載のレドックスフロー電池。
【化１８】
2018529211.tif 000008
式中、
Ｒ４、Ｒ５、Ｒ６、Ｒ７、Ｘ及びｑは、上記１で定義した意味を有し、
ｏ及びｕは、上記４で定義した意味を有し、
Ｒ１１は、二価乃至四価の有機橋掛け基であり、
Ｒ１３は、水素、アルキル、アルコキシ、ハロアルキル、シクロアルキル、アリール、アラルキル、ヘテロサイクリル、ハロゲン、ヒドロキシ、アミノ、ニトロまたはシアノであり、そして
Ｒ１６は、ｏ倍に正に荷電した、好ましくは単正荷電した一価の有機残基、特に第四級アンモニウム残基、第四級ホスホニウム残基、第三級スルホニウム残基、またはｏ倍に正に荷電した、好ましくは単正荷電した一価のヘテロ環状基であり、そして
Ｒ１７は、ｍ倍に正に荷電した二価乃至四価の有機残基、特に二価乃至四価の第四級アンモニウム残基、二価乃至四価の第四級ホスホニウム残基、二価乃至四価の第三級スルホニウム残基、またはｍ倍に正に荷電した二価乃至四価のヘテロ環状残基であり、
Ｒ２５は、ｕ倍に負に荷電した、好ましくは単負荷電した一価の残基、特にカルボキシル残基もしくはスルホン酸残基であるか、またはｕ倍に負に荷電した、好ましくは単負荷電した一価のヘテロ環状残基であり、
Ｒ２６は、ｍ倍に負に荷電した二価乃至四価の有機残基であり、特に一つもしくは二つのカルボキシル基もしくはスルホン酸基で置換されたアルキレン残基、または一つもしくは二つのカルボキシル基もしくはスルホン酸基で置換されたフェニレン残基、または一つもしくは二つのカルボキシル基もしくはスルホン酸基で置換された二価のヘテロ環状残基であり、
Ｚは、ｑ価の無機または有機カチオンまたはこのようなカチオンの混合を意味し、
ｆは、１〜３の整数であり、
ｌは、ｏ／ｑまたはｕ／ｑの値の数であり、
ｍは、１〜４の整数であり、そして
ｎは、ｍ／ｑの値の数を意味する。
７．
カソード液中に、上記５または６で定義される式ＶＩ、ＶＩａ、ＶＩＩｃ、ＶＩＩＩｃ、ＩＸｃ及び／またはＸｃの化合物が酸化還元活性化合物として使用されることを特徴とする、上記５または６に記載のレドックスフロー電池。
８．
式Ｉｂ、ＩＩｂ、ＶＩＩｄ、ＶＩＩｅ、ＶＩＩＩｄ及び／またはＶＩＩＩｅの化合物が酸化還元活性化合物として使用されることを特徴とする、上記１に記載のレドックスフロー電池。
【化１９】
2018529211.tif 000009
式中、
Ｒ２、Ｒ３、Ｒ４、Ｒ５、Ｒ６、Ｒ７及びＸは、上記１で定義した意味を有し、
Ｒ８、Ｒ１０、Ｒ１４及びＲ１９は、上記４で定義した意味を有し、
Ｒ２０及びＲ２１は、互いに独立して、水素、または場合によりカルボン酸エステル基、カルボン酸アミド基、カルボン酸基、スルホン酸基もしくはアミノ基で置換されたアルキル、場合によりカルボン酸エステル基、カルボン酸アミド基、カルボン酸基、スルホン酸基もしくはアミノ基で置換されたシクロアルキル、場合によりカルボン酸エステル基、カルボン酸アミド基、カルボン酸基、スルホン酸基もしくはアミノ基で置換されたアリール、または場合によりカルボン酸エステル基、カルボン酸アミド基、カルボン酸基、スルホン酸基もしくはアミノ基で置換されたアラルキルを意味するか、あるいは二つの残基Ｒ２０及びＲ２１は、一緒になって、Ｃ１〜Ｃ３アルキレン基を形成し、特にＣ１〜Ｃ６アルキル、カルボン酸エステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキルであるか、または一緒になってエチレンを意味し、そして就中好ましくは水素、プロピオネート、イソブチオネート、エチルもしくはメチル、または一緒になってエチレンを意味し、
ａ、ｂ、ｃ及びｑは、上記１で定義した意味を有し、
ｓは、３／ｑの値の数であり、及び
式Ｉｂ、ＩＩｂ、ＶＩＩｄ、ＶＩＩｅ、ＶＩＩＩｄ及び／またはＶＩＩＩｅの化合物がアノード液中に及び式ＶＩＩｃ、ＶＩＩｄ、ＶＩＩＩｃ及び／またはＶＩＩＩｄの化合物がカソード液中に使用される。
９．
前記カソード液が、上記６に記載の式ＩＩＩａ、ＩＩＩｂまたはＩＩＩｃの化合物を、かつ前記アノード液が、上記４に記載の式ＩｂまたはＩＩｂの化合物を含むことを特徴とする、上記１に記載のレドックスフロー電池。
１０．
前記カソード液が式ＩＩＩｂの化合物を、かつアノード液が式Ｉｂの化合物を含むことを特徴とする、上記９に記載のレドックスフロー電池。
１１．
式ＩＩＩｂの化合物が、２，２，６，６−テトラメチルピぺリジン−４−（Ｎ，Ｎ，Ｎ−トリアルキルアンモニウム）の塩であること及び式Ｉｂの化合物がＮ，Ｎ’−ジアルキルバイオロゲンの塩であることを特徴とする、上記１０に記載のレドックスフロー電池。
１２．
カソード液中及び／またはアノード液中に、上記４、５または８に定義される式ＶＩＩ、ＶＩＩａ、ＶＩＩｂ、ＶＩＩｃ、ＶＩＩｄ、ＶＩＩｅ、ＶＩＩＩ、ＶＩＩＩａ、ＶＩＩＩｂ、ＶＩＩＩｃ、ＶＩＩＩｄ、ＶＩＩＩｅ、ＩＸ、ＩＸａ、ＩＸｂ、ＩＸｃ、Ｘ、Ｘａ、ＸｂまたはＸｃの化合物が使用されることを特徴とする、上記１に記載のレドックスフロー電池。
１３．
ハロゲン化物イオン、水酸化物イオン、リン酸イオン、硫酸イオン、過塩素酸イオン、ヘキサフルオロリン酸イオンまたはテトラフルオロホウ酸イオン、並びに好ましくは水素イオン、アルカリ−もしくはアルカリ土類金属カチオン、及び置換されたもしくは置換されていないアンモニウムカチオンの群から選択されるカチオンを含む化合物が使用されることを特徴とする、上記１〜１２のいずれか一つに記載のレドックスフロー電池。
１４．
一つ乃至四つの式ＩまたはＩＩの構造単位を含む酸化還元活性化合物が使用され、但しこの際、Ｒ１は、共有Ｃ−Ｃ結合であるかまたはアリーレンもしくはヘテロアリーレンであり、就中好ましくは共有Ｃ−Ｃ結合、フェニレン、ビフェニレンまたはチオフェンジイルであることを特徴とする、上記１〜１３のいずれか一つに記載のレドックスフロー電池。
１５．
一つ乃至四つの式ＩまたはＩＩの構造単位を含む酸化還元活性化合物が使用され、但しこの際、ｂ及びｃは０であるか、またはｂ及びｃは１または２を意味し、そしてＲ２及びＲ３は、それぞれメチル、エチル、メトキシ、エトキシ、トリフルオロメチル、ジフルオロメチル、フッ素、塩素、ヒドロキシ、アミノまたはニトロを意味することを特徴とする、上記１〜５または６〜１４のいずれか一つに記載のレドックスフロー電池。
１６．
一つ乃至四つの式ＩＩＩ、ＶＩＩ、ＶＩＩａ、ＶＩＩｂ、ＶＩＩＩ、ＶＩＩＩａ、ＶＩＩＩｂ、ＩＸ、ＩＸａ、ＩＸｂ、Ｘ、ＸａまたはＸｂの構造単位、特に式ＩＩＩａ、ＩＩＩｂ、Ｖ、ＶＩａ、ＶＩＩｃ、ＶＩＩｄ、ＶＩＩｅ、ＶＩＩＩｃ、ＶＩＩＩｄ、ＶＩＩＩｅ、ＩＸｃまたはＸｃの構造単位を含む酸化還元活性化合物が使用され、但しこの際、Ｒ４、Ｒ５、Ｒ６及びＲ７は、それぞれＣ１〜Ｃ６アルキル、就中好ましくはエチルまたはメチルを意味することを特徴とする、上記１または４〜１５のいずれか一つに記載のレドックスフロー電池。
１７．
式ＩＶ、Ｖ、ＶＩＩ、ＶＩＩａ、ＶＩＩｂ、ＶＩＩＩ、ＶＩＩＩａまたはＶＩＩＩｂの酸化還元活性化合物、特に式ＩＶａ、Ｖａ、ＶＩＩｃまたはＶＩＩＩｃの酸化還元活性化合物、就中好ましくは式Ｉｂ、ＶＩＩｄ、ＶＩＩｅ、ＶＩＩＩｄまたはＶＩＩＩｅの酸化還元活性化合物が使用され、但しこの際、Ｒ８はまたはＲ８とＲ１０は、水素、Ｃ１〜Ｃ６アルキル、カルボン酸アルキルエステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキルを意味し、就中好ましくは水素、プロピオネート、イソブチオネート、エチルまたはメチルを意味することを特徴とする、上記４、５または８のいずれか一つに記載のレドックスフロー電池。
１８．
式ＩＩｂの酸化還元活性化合物が使用され、但しこの際、Ｒ２０及びＲ２１は、水素、Ｃ１〜Ｃ６アルキル、カルボン酸アルキルエステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキルを意味し、就中好ましくは水素、プロピオネート、イソブチオネート、エチルまたはメチルを意味するか、あるいは残基Ｒ２０及びＲ２１は一緒になってＣ１〜Ｃ３アルキレン基、特にエチレンを形成することを特徴とする、上記８に記載のレドックスフロー電池。
１９．
式ＩＩＩａの酸化還元活性化合物が使用され、但しこの際、Ｒ１３は水素、Ｃ１〜Ｃ６アルキル、Ｃ１〜Ｃ６アルコキシ、部分的にまたは完全にフッ素化されたＣ１〜Ｃ６アルキル、部分的にもしくは完全に塩素化されたＣ１〜Ｃ６アルキル、Ｃ１〜Ｃ６フルオロクロロアルキル、フェニル、ベンジル、フッ素、塩素、ヒドロキシ、アミノまたはニトロであることを特徴とする、上記６に記載のレドックスフロー電池。
２０．
式ＩＶまたはＶの酸化還元活性化合物、特に式ＩＶａまたはＶａの酸化還元活性化合物が使用され、但しこの際、Ｒ９は、アルキレン、ポリ（アルキレンアミノ）、アリーレン、アリールトリイル、アリールクオタニル、ヘテロサイクリレン、ヘテロサイクリルトリイルまたはヘテロサイクリルクオタニルであり、就中好ましくはＣ２〜Ｃ６アルキレン、ジ（Ｃ２〜Ｃ６アルキレンアミノ）、トリ（Ｃ２〜Ｃ６アルキレンアミノ）、クオーター（Ｃ２〜Ｃ６アルキレンアミノ）、フェニレン、フェニルトリイルまたはフェニルクオタニルであることを特徴とする、上記４または５に記載のレドックスフロー電池。
２１．
式ＶＩＩまたはＶＩＩＩの酸化還元活性化合物、特に式ＶＩＩｃまたはＶＩＩＩｃの酸化還元活性化合物が使用され、但しこの際、Ｒ１２はアルキレン、アルキルトリイル、アルキルクオタニル、アルキルオキシジイル、アルキルオキシトリイル、アルキルオキシクオタニル、アリーレン、アリールトリイル、アリールクオタニル、ヘテロサイクリレン、ヘテロサイクリルトリイルまたはヘテロサイクリルクオタニルであり、就中好ましくはＣ２〜Ｃ６アルキレン、例えばエチレンもしくはプロピレン、またはＣ２〜Ｃ６アルコキシジイル、例えば１，２−ジオキシエチレンもしくは１，３−ジオキシプロピレン、またはＣ３〜Ｃ６アルコキシトリイル、例えば１，２，３−プロパントリオール残基もしくはトリメチロールプロパン残基、またはＣ４〜Ｃ６アルコキシクオタニル、例えばペンタエリトリトール残基、またはフェニレン、フェニルトリイルもしくはフェニルクオタニルであることを特徴とする、上記４または５に記載のレドックスフロー電池。
２２．
式ＩＸまたはＸの酸化還元活性化合物、特に式ＶＩＩｄまたはＶＩＩＩｄの酸化還元活性化合物が使用され、但しこの際、Ｒ１４は、アルキレン、アルキレンアミノ、ポリ（アルキレンアミノ）、アリーレンまたはヘテロサイクリレンであり、就中好ましくはＣ２〜Ｃ６アルキレン、Ｃ２〜Ｃ６アルキレンアミノもしくはフェニレンであることを特徴とする、上記４または８に記載のレドックスフロー電池。
２３．
式ＩＸまたはＸの酸化還元活性化合物、特に式ＩＸｃまたはＸｃの酸化還元活性化合物が使用され、但しこの際、Ｒ１５はアルキレン、アルキルトリイル、アルキルクオタニル、アリーレン、アリールトリイル、アリールクオタニル、ヘテロサイクリレン、ヘテロサイクリルトリイルまたはヘテロサイクリルクオタニルであり、就中好ましくはＣ２〜Ｃ６アルキレン、例えばエチレンもしくはプロピレン、またはフェニレン、フェニルトリイルもしくはフェニルクオタニルであることを特徴とする、上記４または５に記載のレドックスフロー電池。
２４．
式ＶＩの酸化還元活性化合物が使用され、但しこの際、Ｒ１１はアルキレン、アルキルトリイル、アルキルクオタニル、アルキルオキシジイル、アルキルオキシトリイル、アルキルオキシクオタニル、アリーレン、アリールトリイル、アリールクオタニル、ヘテロサイクリレン、ヘテロサイクリルトリイルまたはヘテロサイクリルクオタニルであり、就中好ましくはＣ２〜Ｃ６アルキレン、例えばエチレンもしくはプロピレン、またはＣ２〜Ｃ６アルコキシジイル、例えば１，２−ジオキシエチレンもしくは１，３−ジオキシプロピレン、またはＣ３〜Ｃ６アルコキシトリイル、例えば１，２，３−プロパントリオール残基もしくはトリメチロールプロパン残基、またはＣ４〜Ｃ６アルコキシクオタニル、例えばペンタエリトリトール残基、またはフェニレン、フェニルトリイルもしくはフェニルクオタニルであることを特徴とする、上記６に記載のレドックスフロー電池。
２５．
式ＶＩＩまたはＶＩＩＩの酸化還元活性化合物、特に式ＶＩＩａまたはＶＩＩＩａの酸化還元活性化合物、就中好ましくは式ＶＩＩｃまたはＶＩＩＩｃの酸化還元活性化合物が使用され、但しこの際、指数ｇが１でありかつ指数ｈが１または２を意味するか、あるいは指数ｇが１または２でありかつ指数ｈが１を意味することを特徴とする、上記４または５に記載のレドックスフロー電池。
２６．
定置型及び移動型用途のための電気エネルギーの貯蔵のための、特に、非常電源供給、ピーク負荷分散のための定置型貯蔵器としての、特に光起電及び風力発電の分野での再生可能なエネルギー源からのまたはガス−、石炭−、バイオマス−、潮汐−及び海洋発電所からの、電気エネルギーの中間貯蔵のための、及び陸上車、航空機及び船舶における貯蔵器としてのエレクトロモビリティの分野での使用のための、上記１〜２５のいずれか一つに記載のレドックスフロー電池の使用。
【手続補正２】
【補正対象書類名】特許請求の範囲
【補正対象項目名】全文
【補正方法】変更
【補正の内容】
【特許請求の範囲】
【請求項１】
電気エネルギーの貯蔵のためのレドックスフロー電池において、前記レドックスフロー電池は、カソード液及びアノード液のための二つの電極室を備えた反応セルを含み、前記電極室は、それぞれ少なくとも一つの液体貯蔵器と連通しており、イオン伝導性隔膜によって隔離されておりかつ電極が装備されており、この際、電極室はそれぞれ電解質溶液が満たされており、これらの電解質溶液は、酸化還元活性成分を、溶解もしくは分散した状態で電解質溶媒中に含み、並びに場合によりそれに溶解された伝導塩及び場合により更に別の添加剤を含むレドックスフロー電池であって、前記アノード液が、一つ乃至六つの式Ｉの残基を分子中に含むかまたは一つ乃至六つの式ＩＩの残基を分子中に含む酸化還元活性成分を含むことかつ前記カソード液が、一つ乃至六つの式ＩＩＩの残基を分子中に含むかまたは鉄塩を含む酸化還元活性成分を含むこと、あるいはアノード液及びカソード液が、一つ乃至六つの式Ｉまたは式ＩＩの残基を一つ乃至六つの式ＩＩＩの残基と組み合わせて分子中に含む酸化還元活性成分を含むことを特徴とする、前記レドックスフロー電池。
【化１】
2018529211.tif 000010
式Ｉ及びＩＩの構造中の窒素原子から分岐するライン及び式ＩＩＩの構造中の４位から分岐するラインは、式Ｉ、ＩＩ及びＩＩＩの構造を分子残部と連結する共有結合を表し、  Ｒ１は、共有Ｃ−Ｃ結合であるかまたは二価の橋掛け基であり、
Ｒ２及びＲ３は、互いに独立して、アルキル、アルコキシ、ハロアルキル、シクロアルキル、アリール、アラルキル、ヘテロサイクリル、ハロゲン、ヒドロキシ、アミノ、ニトロまたはシアノを意味し、
Ｘは、ｑ価の無機または有機アニオンまたはこのようなアニオンの混合を意味し、
ｂ及びｃは、互い独立して、０〜４の整数であり、
ｑは、１〜３の整数であり、
ａは、２／ｑの値を持つ数であり、そして
Ｒ４、Ｒ５、Ｒ６及びＲ７は、互いに独立して、アルキル、シクロアルキル、アリールまたはアラルキルを意味する。
【請求項２】
前記アノード液中に、式Ｉｂ、ＩＩｂ、ＩＶ、Ｖ、ＶＩＩ、ＶＩＩａ、ＶＩＩｂ、ＶＩＩＩ、ＶＩＩＩａ、ＶＩＩＩｂ、ＩＸ、ＩＸａ、ＩＸｂ、Ｘ、Ｘａ、Ｘｂ、ＸＩ、ＸＩａ、ＸＩｂ、ＸＩＩ、ＸＩＩａ及び／またはＸＩＩｂの化合物が酸化還元活性成分として使用されることを特徴とする、請求項１に記載のレドックスフロー電池。
【化２】
2018529211.tif 000011
2018529211.tif 000012
2018529211.tif 000013
2018529211.tif 000014
式中、
Ｒ１、Ｒ２、Ｒ３、Ｒ４、Ｒ５、Ｒ６、Ｒ７及びＸは、請求項１で定義した意味を有し、
Ｒ８及びＲ１０は、互いに独立して、水素、または場合によりカルボン酸エステル基、カルボン酸アミド基、カルボン酸基、スルホン酸基もしくはアミノ基で置換されたアルキル、場合によりカルボン酸エステル基、カルボン酸アミド基、カルボン酸基、スルホン酸基もしくはアミノ基で置換されたシクロアルキル、場合によりカルボン酸エステル基、カルボン酸アミド基、カルボン酸基、スルホン酸基もしくはアミノ基で置換されたアリール、または場合によりカルボン酸エステル基、カルボン酸アミド基、カルボン酸基、スルホン酸基もしくはアミノ基で置換されたアラルキルを意味し、特にＣ１〜Ｃ６アルキル、カルボン酸エステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキル、就中好ましくは水素、プロピオネート、イソブチオネート、エチルまたはメチルを意味し、
Ｒ９は、二価乃至六価の、特に二価乃至四価の有機橋掛け基であり、
Ｒ１２は、共有結合であるかまたは二価乃至六価の、特に二価乃至四価の有機橋掛け基であり、
Ｒ１４は、共有結合であるかまたは二価の有機橋掛け基であり、
Ｒ１５は、二価乃至六価の、特に二価乃至四価の有機橋掛け基であり、
Ｒ１８は、炭素原子を介してビピリジル残基の窒素原子と共有結合した、ｏ倍に正に荷電した二価乃至六価の、特に二価乃至四価の有機残基、特に二価乃至四価の第四級アンモニウム残基、二価乃至四価の第四級ホスホニウム残基、二価乃至三価の第三級スルホニウム残基、またはｏ倍に正に荷電した二価乃至六価の、特に二価乃至四価のへテロ環状残基であり、
Ｒ１９は、炭素原子を介してビピリジル残基の窒素原子と共有結合したｏ倍に正に荷電した、好ましくは単正荷電した二価の有機残基であり、特に第四級アンモニウム残基、第四級ホスホニウム残基、第三級スルホニウム残基、またはｏ倍に正に荷電した、好ましくは単正荷電した二価のヘテロ環状基であり、
Ｒ２０及びＲ２１は、互いに独立して、水素、または場合によりカルボン酸エステル基、カルボン酸アミド基、カルボン酸基、スルホン酸基もしくはアミノ基で置換されたアルキル、場合によりカルボン酸エステル基、カルボン酸アミド基、カルボン酸基、スルホン酸基もしくはアミノ基で置換されたシクロアルキル、場合によりカルボン酸エステル基、カルボン酸アミド基、カルボン酸基、スルホン酸基もしくはアミノ基で置換されたアリール、または場合によりカルボン酸エステル基、カルボン酸アミド基、カルボン酸基、スルホン酸基もしくはアミノ基で置換されたアラルキルを意味するか、あるいは二つの残基Ｒ２０及びＲ２１は、一緒になって、Ｃ１〜Ｃ３アルキレン基を形成し、特にＣ１〜Ｃ６アルキル、カルボン酸エステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキルであるか、または一緒になってエチレンを意味し、そして就中好ましくは水素、プロピオネート、イソブチオネート、エチルもしくはメチル、または一緒になってエチレンを意味し、
Ｒ２２は、二価の有機橋掛け基であり、
Ｒ２３は、炭素原子を介してビピリジル残基の窒素原子と共有結合している、ｕ倍に負に荷電した二価乃至六価の、特に二価乃至四価の有機残基であり、特に一つもしくは二つのカルボキシル基もしくはスルホン酸基で置換されたアルキレン残基、一つもしくは二つのカルボキシル基もしくはスルホン酸基で置換されたフェニレン残基、または一つもしくは二つのカルボキシル基もしくはスルホン酸基で置換された二価のヘテロ環状残基であり、
Ｒ２４は、炭素原子を介してビピリジル残基の窒素原子と共有結合しているｕ倍に負に荷電した、好ましくは単負荷電した二価の有機残基であり、特にカルボキシル基もしくはスルホン酸基で置換されたアルキレン残基、カルボキシル基もしくはスルホン酸基で置換されたフェニレン残基、またはカルボキシル基もしくはスルホン酸基で置換された二価のヘテロ環状残基であり、
ａ、ｂ、ｃ及びｑは、請求項１で定義した意味を有し、
ｄは、１〜５の整数、好ましくは１〜３の整数であり、
ｅは、（２＋２ｄ＋２ｔ）／ｑの値の数であり、
ｇは、１〜５の整数、好ましくは１〜３の整数であり、
ｈは、１〜５の整数、好ましくは１〜３の整数であり、
この際、ｇとｈの合計は、２〜６の整数、好ましくは２〜４の整数であり、
ｉは、２ｈ／ｑの値の数であり、
ｊは、１〜５の整数、好ましくは１〜３の整数であり、
ｋは、（２＋２ｊ）／ｑの値の数であり、
ｏは、１〜４の整数であり、
ｐは、（ｏ＋２ｈ）／ｑの値の数であり、
ｒは、（３＋３ｊ）／ｑの値の数であり、
ｔは、０であるか、またはＲ９が二価の有機橋掛け基である場合には０もしくは１を意味し、
ｕは、１〜４の整数であり、
ｚは、２／ｑの値の数であり、
ｚ１は、（ｏ＋２）／ｑの値の数であり、
Ｙは、２ｈ−ｕまたは２（２−ｕ）−ｕが０よりも大きい場合には、ｖ価もしくはｘ価の無機もしくは有機アニオン、またはこのようなアニオンの混合を意味するか、あるいは２ｈ−ｕまたは２（２−ｕ）−ｕが０よりも小さい場合には、ｖ価もしくはｘ価の無機もしくは有機カチオンまたはこのようなカチオンの混合を意味し、
ｖは、−１〜−３の整数または＋１〜＋３の整数であり、
ｘは、−１〜−３の整数または＋１〜＋３の整数であり、
ｗは、０であるかまたは（−ｕ＋２ｈ）／ｖの値の正の数であり、
ｙは、０であるかまたは（２−ｕ）（ｊ＋１）／ｘの値の正の数であり、
Ｙ１は、２−２ｕが０よりも小さい場合には、ｘ１価の無機もしくは有機カチオンまたはこのようなカチオンの混合を意味し、
ｘ１は、−１〜−３の整数または＋１〜＋３の整数であり、そして
ｙ１は、０であるかまたは（２−２ｕ）／ｘ１の値の正の数である。
【請求項３】
アノード液中に、式ＩＶａ、Ｖａ、ＶＩＩｃ、ＶＩＩＩｃ、ＩＸｃ及び／またはＸｃの化合物が酸化還元活性成分として使用されることを特徴とする、請求項２に記載のレドックスフロー電池。
【化３】
2018529211.tif 000015
式中、
Ｒ２、Ｒ３、Ｒ４、Ｒ５、Ｒ６、Ｒ７及びＸは、請求項１で定義した意味を有し、
Ｒ８、Ｒ９、Ｒ１０、Ｒ１２、Ｒ１４及びＲ１５は、請求項２で定義した意味を有し、
ｂ、ｃ及びｑは、請求項１で定義した意味を有し、
そして
ｄ、ｅ、ｇ、ｈ、ｉ、ｊ及びｋは、請求項２で定義した意味を有する。
【請求項４】
カソード液中に、式ＩＩＩａ、ＩＩＩｂ、ＩＩＩｃ、ＶＩ、ＶＩａ及び／もしくはＶＩｂの化合物または請求項２に定義した式ＶＩＩ、ＶＩＩａ、ＶＩＩｂ、ＶＩＩＩ、ＶＩＩＩａ、ＶＩＩＩｂ、ＩＸ、ＩＸａ、ＩＸｂ、Ｘ、Ｘａ及び／もしくはＸｂの化合物が酸化還元活性成分として使用されることを特徴とする、請求項１に記載のレドックスフロー電池。
【化４】
2018529211.tif 000016
式中、
Ｒ４、Ｒ５、Ｒ６、Ｒ７、Ｘ及びｑは、請求項１で定義した意味を有し、
ｏ及びｕは、請求項２で定義した意味を有し、
Ｒ１１は、二価乃至四価の有機橋掛け基であり、
Ｒ１３は、水素、アルキル、アルコキシ、ハロアルキル、シクロアルキル、アリール、アラルキル、ヘテロサイクリル、ハロゲン、ヒドロキシ、アミノ、ニトロまたはシアノであり、そして
Ｒ１６は、ｏ倍に正に荷電した、好ましくは単正荷電した一価の有機残基、特に第四級アンモニウム残基、第四級ホスホニウム残基、第三級スルホニウム残基、またはｏ倍に正に荷電した、好ましくは単正荷電した一価のヘテロ環状基であり、そして
Ｒ１７は、ｍ倍に正に荷電した二価乃至四価の有機残基、特に二価乃至四価の第四級アンモニウム残基、二価乃至四価の第四級ホスホニウム残基、二価乃至四価の第三級スルホニウム残基、またはｍ倍に正に荷電した二価乃至四価のヘテロ環状残基であり、
Ｒ２５は、ｕ倍に負に荷電した、好ましくは単負荷電した一価の残基、特にカルボキシル残基もしくはスルホン酸残基であるか、またはｕ倍に負に荷電した、好ましくは単負荷電した一価のヘテロ環状残基であり、
Ｒ２６は、ｍ倍に負に荷電した二価乃至四価の有機残基であり、特に一つもしくは二つのカルボキシル基もしくはスルホン酸基で置換されたアルキレン残基、または一つもしくは二つのカルボキシル基もしくはスルホン酸基で置換されたフェニレン残基、または一つもしくは二つのカルボキシル基もしくはスルホン酸基で置換された二価のヘテロ環状残基であり、
Ｚは、ｑ価の無機または有機カチオンまたはこのようなカチオンの混合を意味し、
ｆは、１〜３の整数であり、
ｌは、ｏ／ｑまたはｕ／ｑの値の数であり、
ｍは、１〜４の整数であり、そして
ｎは、ｍ／ｑの値の数を意味する。
【請求項５】
カソード液中に、請求項３または４で定義される式ＶＩ、ＶＩａ、ＶＩＩｃ、ＶＩＩＩｃ、ＩＸｃ及び／またはＸｃの化合物が酸化還元活性化合物として使用されることを特徴とする、請求項３または４に記載のレドックスフロー電池。
【請求項６】
式Ｉｂ、ＩＩｂ、ＶＩＩｄ、ＶＩＩｅ、ＶＩＩＩｄ及び／またはＶＩＩＩｅの化合物が酸化還元活性化合物として使用されることを特徴とする、請求項１に記載のレドックスフロー電池。
【化５】
2018529211.tif 000017
式中、
Ｒ２、Ｒ３、Ｒ４、Ｒ５、Ｒ６、Ｒ７及びＸは、請求項１で定義した意味を有し、
Ｒ８、Ｒ１０、Ｒ１４及びＲ１９は、請求項２で定義した意味を有し、
Ｒ２０及びＲ２１は、互いに独立して、水素、または場合によりカルボン酸エステル基、カルボン酸アミド基、カルボン酸基、スルホン酸基もしくはアミノ基で置換されたアルキル、場合によりカルボン酸エステル基、カルボン酸アミド基、カルボン酸基、スルホン酸基もしくはアミノ基で置換されたシクロアルキル、場合によりカルボン酸エステル基、カルボン酸アミド基、カルボン酸基、スルホン酸基もしくはアミノ基で置換されたアリール、または場合によりカルボン酸エステル基、カルボン酸アミド基、カルボン酸基、スルホン酸基もしくはアミノ基で置換されたアラルキルを意味するか、あるいは二つの残基Ｒ２０及びＲ２１は、一緒になって、Ｃ１〜Ｃ３アルキレン基を形成し、特にＣ１〜Ｃ６アルキル、カルボン酸エステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキルであるか、または一緒になってエチレンを意味し、そして就中好ましくは水素、プロピオネート、イソブチオネート、エチルもしくはメチル、または一緒になってエチレンを意味し、
ａ、ｂ、ｃ及びｑは、請求項１で定義した意味を有し、
ｓは、３／ｑの値の数であり、及び
式Ｉｂ、ＩＩｂ、ＶＩＩｄ、ＶＩＩｅ、ＶＩＩＩｄ及び／またはＶＩＩＩｅの化合物がアノード液中に及び式ＶＩＩｃ、ＶＩＩｄ、ＶＩＩＩｃ及び／またはＶＩＩＩｄの化合物がカソード液中に使用される。
【請求項７】
前記カソード液が、請求項４に記載の式ＩＩＩａ、ＩＩＩｂまたはＩＩＩｃの化合物を、かつ前記アノード液が、請求項２に記載の式ＩｂまたはＩＩｂの化合物を含むことを特徴とする、請求項１に記載のレドックスフロー電池。
【請求項８】
前記カソード液が式ＩＩＩｂの化合物を、かつアノード液が式Ｉｂの化合物を含むことを特徴とする、請求項７に記載のレドックスフロー電池。
【請求項９】
式ＩＩＩｂの化合物が、２，２，６，６−テトラメチルピぺリジン−１−イルオキシル−４−（Ｎ，Ｎ，Ｎ−トリアルキルアンモニウム）の塩であること及び式Ｉｂの化合物がＮ，Ｎ’−ジアルキルバイオロゲンの塩であることを特徴とする、請求項８に記載のレドックスフロー電池。
【請求項１０】
カソード液中及び／またはアノード液中に、請求項２、３または６に定義される式ＶＩＩ、ＶＩＩａ、ＶＩＩｂ、ＶＩＩｃ、ＶＩＩｄ、ＶＩＩｅ、ＶＩＩＩ、ＶＩＩＩａ、ＶＩＩＩｂ、ＶＩＩＩｃ、ＶＩＩＩｄ、ＶＩＩＩｅ、ＩＸ、ＩＸａ、ＩＸｂ、ＩＸｃ、Ｘ、Ｘａ、ＸｂまたはＸｃの化合物が使用されることを特徴とする、請求項１に記載のレドックスフロー電池。
【請求項１１】
ハロゲン化物イオン、水酸化物イオン、リン酸イオン、硫酸イオン、過塩素酸イオン、ヘキサフルオロリン酸イオンまたはテトラフルオロホウ酸イオン、並びに好ましくは水素イオン、アルカリ−もしくはアルカリ土類金属カチオン、及び置換されたもしくは置換されていないアンモニウムカチオンの群から選択されるカチオンを含む化合物が使用されることを特徴とする、請求項１〜１０のいずれか一つに記載のレドックスフロー電池。
【請求項１２】
一つ乃至四つの式ＩＩＩ、ＶＩＩ、ＶＩＩａ、ＶＩＩｂ、ＶＩＩＩ、ＶＩＩＩａ、ＶＩＩＩｂ、ＩＸ、ＩＸａ、ＩＸｂ、Ｘ、ＸａまたはＸｂの構造単位、特に式ＩＩＩａ、ＩＩＩｂ、Ｖ、ＶＩａ、ＶＩＩｃ、ＶＩＩｄ、ＶＩＩｅ、ＶＩＩＩｃ、ＶＩＩＩｄ、ＶＩＩＩｅ、ＩＸｃまたはＸｃの構造単位を含む酸化還元活性化合物が使用され、但しこの際、Ｒ４、Ｒ５、Ｒ６及びＲ７は、それぞれＣ１〜Ｃ６アルキル、就中好ましくはエチルまたはメチルを意味することを特徴とする、請求項１〜１１のいずれか一つに記載のレドックスフロー電池。
【請求項１３】
式ＩＶ、Ｖ、ＶＩＩ、ＶＩＩａ、ＶＩＩｂ、ＶＩＩＩ、ＶＩＩＩａまたはＶＩＩＩｂの酸化還元活性化合物、特に式ＩＶａ、Ｖａ、ＶＩＩｃまたはＶＩＩＩｃの酸化還元活性化合物、就中好ましくは式Ｉｂ、ＶＩＩｄ、ＶＩＩｅ、ＶＩＩＩｄまたはＶＩＩＩｅの酸化還元活性化合物が使用され、但しこの際、Ｒ８はまたはＲ８とＲ１０は、水素、Ｃ１〜Ｃ６アルキル、カルボン酸アルキルエステル基で置換されたＣ１〜Ｃ６アルキル、カルボン酸アミド基で置換されたＣ１〜Ｃ６アルキル、カルボン酸基で置換されたＣ１〜Ｃ６アルキル、スルホン酸基で置換されたＣ１〜Ｃ６アルキル、またはアミノ基で置換されたＣ１〜Ｃ６アルキルを意味し、就中好ましくは水素、プロピオネート、イソブチオネート、エチルまたはメチルを意味することを特徴とする、請求項２、３または６のいずれか一つに記載のレドックスフロー電池。
【請求項１４】
式ＩＩＩａの酸化還元活性化合物が使用され、但しこの際、Ｒ１３は水素、Ｃ１〜Ｃ６アルキル、Ｃ１〜Ｃ６アルコキシ、部分的にまたは完全にフッ素化されたＣ１〜Ｃ６アルキル、部分的にもしくは完全に塩素化されたＣ１〜Ｃ６アルキル、Ｃ１〜Ｃ６フルオロクロロアルキル、フェニル、ベンジル、フッ素、塩素、ヒドロキシ、アミノまたはニトロであることを特徴とする、請求項４に記載のレドックスフロー電池。
【請求項１５】
式ＶＩの酸化還元活性化合物が使用され、但しこの際、Ｒ１１はアルキレン、アルキルトリイル、アルキルクオタニル、アルキルオキシジイル、アルキルオキシトリイル、アルキルオキシクオタニル、アリーレン、アリールトリイル、アリールクオタニル、ヘテロサイクリレン、ヘテロサイクリルトリイルまたはヘテロサイクリルクオタニルであり、就中好ましくはＣ２〜Ｃ６アルキレン、例えばエチレンもしくはプロピレン、またはＣ２〜Ｃ６アルコキシジイル、例えば１，２−ジオキシエチレンもしくは１，３−ジオキシプロピレン、またはＣ３〜Ｃ６アルコキシトリイル、例えば１，２，３−プロパントリオール残基もしくはトリメチロールプロパン残基、またはＣ４〜Ｃ６アルコキシクオタニル、例えばペンタエリトリトール残基、またはフェニレン、フェニルトリイルもしくはフェニルクオタニルであることを特徴とする、請求項４に記載のレドックスフロー電池。
【請求項１６】
定置型及び移動型用途のための電気エネルギーの貯蔵のための、特に、非常電源供給、ピーク負荷分散のための定置型貯蔵器としての、特に光起電及び風力発電の分野での再生可能なエネルギー源からのまたはガス−、石炭−、バイオマス−、潮汐−及び海洋発電所からの、電気エネルギーの中間貯蔵のための、及び陸上車、航空機及び船舶における貯蔵器としてのエレクトロモビリティの分野での使用のための、請求項１〜１５のいずれか一つに記載のレドックスフロー電池の使用。